EXEMPLE 1 On prépare des tubes en verre Pyrex scellés contenant 2 ml de dichlorodifluorométhane (Fréon 12 de la firme E.I.Du Pont de Nemours), 2cc d'un mélange d'alkyl benzènes lubrifiant (SUNISO 3 GS de la firme Sun Oil CY ) et 0,01t d'odorant. On place dans ce mélange des bandes d'acier, de cuivre et d'aluminium et on scelle les tubes avant de les chauffer à 176"C pendant 192 h. On prépare des répliques de ces tubes pour chaque odorant et on enregistre les résultats visuels après 24,96 et 192 h (voir tableau 1).Dans ces série, les bandes d'aluminium demeurent inchangées, le cuivre était brillant initialement mais a un aspect terne quand on l'observe une première fois après 24h à 1760 et ne change plus notablement après.Il se forme un plaquage de cuivre sur la bande d'acier à un degré qui augmente àmesure du temps. Dans certains cas, il apparaît également une corrosion. Des observations du plaquage de cuivre sont également faites sur la colonne (acier). Les couleurs du liquide passent depuis leur état initial de blanc limpide jusqu'à jaune pâle, jaune ambre, brun et noir mais à des vitesses différentes selon les échantillons. Les matières énumérées -au tableau I sont les produits odorants qui ont été observés compatibles dans les conditions d'essais et qui ne provoquent pas une décomposition de l'huile ou du plaquage au-delà de celle observée pour le témoin.Tous les produits sont soumis à des essais répétés donnant des résultats identiques dans les cas indiqués. STABILITE EN TUBE SCELLE DES MATIERES ODORAANTES Codes Couleur du liquide Cuivrage O.Limpide blanc comme A. Aucun l'eau B.Léger 1.Jaune Pâle C. Moyen 2.Jaune D. Important 3.Ambre 4.Brun 5.Noir DUREES A 176 C 24 heures 96 heures 192 heures COMPOSE Liquide Acier Liquide Acier Liquide Acier Témoin (Suniso 3GS) 1 B 1 B 1+ B+ 1,4-et 1,8-cinéoles mixtes 1 B 1 B 1+ B+ 2,4-et 3,5-diméthy1-3cyclohexène nitriles 1 B 1 B 1+ B+ Sulfure de diméthyle 1 B 1 B 1+ B+ l. 8-cinéole 1 B 1 B 1+ B+ Diisobutyl carbinol 1 B 1 B 1+ B+ Menthone 1 B 1 B 1+ B+ Ddihydro-alpha-terpinéol 1 B 1 B 1+ B+ Tétrahydrolinalol 1 B 1 B 1+ B+ Oxyde de diphényle 1 B 1 B 1+ B+ Dihydro anéthole 1 B 1 B 1+ B+ 2, 3-diméthy1-2-nonéne 1 B 1 B 1+ B+ nitrile Alcool n -hexylique 1 B 1 B 1+ B+ Phényl diméthyl carbinol 1 B 1 B 1+ B+ Alpha-pinène 1 B 1 B 1+ B+ Décane nitrile 1 B 1 B 1+ B+ 2-octanone 1 B 1 B 1+ B+ Para-cymène 1 B 1 B 1+ B+ Fenchol 1 B 1 B 1+ B+ EXEMPLE 2 Stabilité en tube scellé des odorants On réalise des essais dans les mêmes conditions qu'à l'exemple 1, sauf que le poids d'odorant est de 1% du poids de l'huile Suniso 3GS et la durée n'est que de 24 h à 1760C. En utilisant le même code qu'à l'exemple 1, les résultats sont réunis au tableau II ciaprès OBSERVATION COMPOSE LIQUIDE ACIER Témoin n01 2+ Témoin n0 2 1 C 1,4- etl,8-cinéoles mixtes 1 C 2,4- et 3,5-diméthyl-3-cyclohexène nitriles 2 Sulfure de diméthyle 2 C+ 1,8-cinéole 1 C Diisobutyl carbinol 1 C Menthone 1 C Dihydro-alpha-terpinéol 1 C Tetrahydrolinalol i C Oxyde de diphényle 1 C Dihydro anéthole 1 C 2,3-diméthyl-2-nonène nitrile 2+ C+ Alcool n-hexylique 1 C Phényl diméthyl carbinol 1 C Alpha-Pinène 1 C Dé cane nitrile 1 C 2-octanone 1 C Para-cymène 1 C Fenchol I C EXEMPLE 3 On prépare de la manière suivante une composition odorante destinee à être utilisée comme indicateur de fuite de chlorofluorocarbure COMPOSE POIDS EN GRAMMES 3,7-diméthyl-l-octanol 200 Oxyde de diphényle 9 Sulfure de diméthyle 1 1 ,4-etî ,8-cinéoles mixtes 380 2,4- et 3,5-diméthyl-3-cyclohexène nitrile 50 1,8-cinéole 100 Menthone 50 Tétrahydrolinalol 200 Hexanol 10 TOTAL 1000 La composition odorante ci-dessus est introduite à raison de 2t dans un mélange à 9:1 de fluorotrichlorométhane et de dichlorodifluorométhane, respectivement, enfermée dans une bombe aérosol équipée d'une buse de pulvérisation. L'envoi de 1,0 g du mélange aérosol dans une pièce bien ventilée de 15x 7,5 m avec un plafond de 3,60 m est facilement détectable dans les 6 m de l'origine de la pulvérisation pendant plus de 2 mn.